(57)【要約】【課題】この発明は、導体と絶縁樹脂との間に発生する応力を緩和し、エナメル被覆のダメージを軽減すると共に、長期に亘って高い固着強度および高い絶縁性を維持する回転電機のコイル部の絶縁構造を得ることを目的とする。【解決手段】固定子コイル２４が固定子鉄心１１に巻装され、絶縁樹脂がスロット部２２内に含浸、硬化されている。固定子コイル２４は銅線の外周にポリアミドイミド樹脂層を塗布、硬化したエナメル線であり、絶縁樹脂は、脂肪酸により変性されたＴＨＥＩＣ変性ポリエステル樹脂を主成分としている。【選択図】図３
2008259329.tif 000002
【特許請求の範囲】
【請求項１】
コイルを鉄心に巻回してなるコイル部に絶縁樹脂を含浸した回転電機のコイル部の絶縁構造であって、
上記コイルは、最上層をポリアミドイミド樹脂層とするエナメル被覆で覆われたエナメル線であり、上記絶縁樹脂は、油成分により変性されたＴＨＥＩＣ変性ポリエステル樹脂であることを特徴とする回転電機のコイル部の絶縁構造。
【請求項２】
上記油成分が不飽和結合を有する脂肪酸であることを特徴とする請求項１記載の回転電機のコイル部の絶縁構造。
【請求項３】
上記油成分がオレイン酸であることを特徴とする請求項１記載の回転電機のコイル部の絶縁構造。
【請求項４】
上記油成分によるＴＨＥＩＣ変性ポリエステル樹脂の変性量が２０％以上、４０％未満であることを特徴とする請求項１乃至請求項３のいずれか１項に記載の回転電機のコイル部の絶縁構造。
【請求項５】
上記絶縁樹脂には、アクリル系モノマーが添加されていることを特徴とする請求項１乃至請求項４のいずれか１項に記載の回転電機のコイル部の絶縁構造。
【請求項６】
上記エナメル被覆は、下層にポリエステルイミド樹脂層を備えていることを特徴とする請求項１乃至請求項５のいずれか１項に記載の回転電機のコイル部の絶縁構造。
【請求項７】
上記エナメル被覆は、上記ポリアミドイミド樹脂層と上記ポリエステルイミド樹脂層との二層構造に構成されていることを特徴とする請求項６記載の回転電機のコイル部の絶縁構造。
【請求項８】
上記ポリアミドイミド樹脂層が上記エナメル被覆の総厚の３０％以上厚さに形成されていることを特徴とする請求項６又は請求項７記載の回転電機のコイル部の絶縁構造。
【請求項９】
上記コイルが固定子コイルであり、上記鉄心が固定子鉄心であることを特徴とする請求項１乃至請求項８のいずれか１項に記載の回転電機のコイル部の絶縁構造。
【請求項１０】
上記コイルが界磁コイルであり、上記鉄心が回転子鉄心であることを特徴とする請求項１乃至請求項８のいずれか１項に記載の回転電機のコイル部の絶縁構造。
【請求項１１】
上記回転電機が車両用交流発電機であることを特徴とする請求項９又は請求項１０に記載の回転電機のコイル部の絶縁構造。
【発明の詳細な説明】
【技術分野】
【０００１】
この発明は、車両用交流発電機などの回転電機のコイル部の絶縁構造に関し、特に固定子コイルや界磁コイルの絶縁構造に関するものである。
【背景技術】
【０００２】
従来の車両用交流発電機では、固定子鉄心や回転子鉄心にエナメル線を巻回してなるコイル部に、不飽和ポリエステル樹脂やエポキシ樹脂を添加したポリエステル樹脂などの絶縁樹脂を含浸して、コイル部の絶縁性を高めていた。
また、ポリアミドイミド樹脂層を有するエナメル被覆とするエナメル線を用い、エポキシ変性ポリエステルイミド樹脂を絶縁樹脂として用いたコイル部の絶縁構造が例えば特許文献１に開示されている。
【０００３】
【特許文献１】特開２００５−３２８５８４号公報
【発明の開示】
【発明が解決しようとする課題】
【０００４】
この種の車両用交流発電機では、長期間にわたって高い温度や振動に曝されることから、コイル部の絶縁構造の絶縁樹脂には、初期固着強度のみならず、長期にわたって高い固着強度が要求される。特に、エナメル線を固定子鉄心や回転子鉄心に巻回してなるコイル部に塗布含浸される絶縁樹脂には、高い固着強度のみならず、高い絶縁性が要求される。そして、エナメル被覆と絶縁樹脂との相性が悪いと、エナメル被覆の寿命に影響を与え、早期に絶縁不良を起こすという問題がある。
【０００５】
また、車両用交流発電機は大量生産されるので、高い生産性が要求される。そして、エナメル線の巻回工程では、エナメル線が曲げ、変形されるので、エナメル線に大きな機械的負荷がかかり、エナメル被覆にダメージを与えることになる。このエナメル被覆のダメージに対して悪影響を及ぼさないように、後工程で塗布含浸される絶縁樹脂を選択する必要がある。
また、特許文献１で開示されているエポキシ変性ポリエステルイミド樹脂は非常に硬い性質を有していることから、エポキシ変性ポリエステルイミド樹脂を絶縁樹脂として用いた場合には、絶縁樹脂とエナメル被覆との間で大きなせん断応力が発生し、エナメル被覆にダメージを与え、エナメル被覆の寿命を低下させることになる。
【０００６】
この発明は、上記課題を解決するためになされたもので、導体と絶縁樹脂との間に発生する応力を緩和し、エナメル被覆のダメージを軽減すると共に、長期に亘って高い固着強度および高い絶縁性を維持する回転電機のコイル部の絶縁構造を得ることを目的とする。
【課題を解決するための手段】
【０００７】
この発明による回転電機のコイル部の絶縁構造は、コイルを鉄心に巻回してなるコイル部に絶縁樹脂を含浸した回転電機のコイル部の絶縁構造であって、上記コイルは、最上層をポリアミドイミド樹脂層とするエナメル被覆で覆われたエナメル線であり、上記絶縁樹脂は、油成分により変性されたＴＨＥＩＣ変性ポリエステル樹脂である。
【発明の効果】
【０００８】
この発明によれば、エナメル線のエナメル被覆の最上層が高耐熱性を有する柔らかいポリアミドイミド樹脂層であり、絶縁樹脂の主成分である高耐熱性を有するＴＨＥＩＣ変性ポリエステル樹脂が油成分により変性され、絶縁樹脂の硬度が小さくなっている。そこで、エナメル線の導体と絶縁樹脂との間に発生する応力が緩和され、エナメル被覆のダメージが軽減される。
特に、車両用交流発電機などの車両に搭載される回転電機では、例えば１５年、１５万Ｋｍなどの長期間、使用に耐える必要があり、そこに適用されるコイル部の絶縁構造には、高い初期の固着力ばかりではなく、長期に亘って高い固着力を維持することが要求される。本発明のコイル部の絶縁構造では、絶縁樹脂の主成分であるＴＨＥＩＣ変性ポリエステル樹脂が油成分により変性されているので、絶縁樹脂中での反応が鈍化され、新品時だけではなく、長期に亘って高い固着力および高い絶縁性を維持でき、車両に搭載される回転電機のコイル部の絶縁構造に最適である。
【発明を実施するための最良の形態】
【０００９】
実施の形態１．
図１はこの発明の実施の形態１に係る絶縁構造を適用した車両用交流発電機を示す断面図、図２はこの発明の実施の形態１に係る絶縁構造を適用した固定子を示す斜視図、図３は図２に示される固定子の要部断面図、図４は図２に示される固定子の固定子巻線を構成する固定子コイルを示す断面図、図５は図２に示される固定子への絶縁樹脂の塗布工程を説明する図である。図６はこの発明の実施の形態１に係る絶縁構造に適用される絶縁樹脂の熱劣化作用を説明する図であり、図６の(a)は絶縁樹脂の液状状態を示し、図６の（ｂ）は絶縁樹脂の加熱硬化後の固体状態を示し、図６の（ｃ）は絶縁樹脂の加熱硬化後の熱履歴による緩やかな架橋状態を示している。図７はこの発明の実施の形態１に係る絶縁構造に適用される絶縁樹脂の加熱硬化後の固着力の変化を示す図、図８はこの発明の実施の形態１に係る絶縁構造に適用される絶縁樹脂の加熱硬化後の固着力と油成分による変性量との関係を示す図、図９はこの発明の実施の形態１に係る絶縁構造に適用される絶縁樹脂の加熱硬化後の熱劣化状態を説明する図であり、図９の(a)は油成分による変性量を２０〜４０％とした絶縁樹脂の加熱硬化後の熱劣化状態を示し、図９の（ｂ）は油成分による変性量を１０％以下とした絶縁樹脂の加熱硬化後の熱劣化状態を示し、図９の（ｃ）は油成分による変性量を４０％以上とした絶縁樹脂の加熱硬化後の熱劣化状態を示している。
【００１０】
図１において、回転電機としての車両用交流発電機は、それぞれ略椀形状のアルミ製のフロントブラケット２とリヤブラケット３とからなるケース１と、このケース１の軸心位置に回転自在に支持されたシャフト４と、ケース１のフロント側に延出するシャフト４の端部に固着されたプーリ５と、シャフト４に固定されてケース１内に収容された回転子６と、この回転子６の軸方向の両端面に固定されたファン９と、回転子６の外周を囲繞するようにケース１の内壁面に固定された固定子１０と、シャフト４のリヤ側に固定され、回転子６に電流を供給するスリップリング１３と、このスリップリング１３に摺動するようにケース１内に配設された一対のブラシ１４と、このブラシ１４を収納するブラシホルダ１５と、固定子１０に電気的に接続され、固定子１０で生じた交流を直流に整流する整流器１６と、固定子１０で生じた交流電圧の大きさを調整するレギュレータ１７と、を備えている。
【００１１】
回転子６は、電流を流して磁束を発生する界磁コイル７と、この界磁コイル７を覆うように設けられ、その磁束によって磁極が形成される回転子鉄心であるポールコア８と、から構成されている。また、固定子１０は、円筒状の固定子鉄心１１と、固定子鉄心１１に巻装され、回転子６の回転に伴い、界磁コイル７からの磁束の変化で交流が生じる固定子巻線１２と、を備えている。
【００１２】
つぎに、固定子１０の具体的構造について図２および図３を参照しつつ説明する。
固定子鉄心１１は、円環状のコアバック部２０と、コアバック部２０の内周から径方向内方に延設された複数のティース部２１と、コアバック部２０とティース部２１とで画成された複数のスロット部２２と、を備えている。ティース部２１は、周方向幅の太いティース部２１ａと狭いティース部２１ｂとからなる。そして、隣り合うスロット部２２のスロット開口部２２ａの中心線（周方向中心と軸心値を結ぶ線）間の電気角がα°と（６０−α）°とを交互にとるように、ティース部２１ａ，２１ｂが交互に配設されている。なお、α≠３０。スロット部２２は毎極毎相当たり２の割合で、不等ピッチに作製されている。そして、絶縁被膜２３がスロット部２２の内周面を覆うように固着されている。この絶縁被膜２３は、例えばエポキシ樹脂などの樹脂をスロット部２２の内周面に塗布硬化して形成される。
【００１３】
固定子巻線１２は、６スロット毎のスロット部２２に巻装された６つの相巻線を備え、電気角１２０°の位相差で巻装された３つの相巻線を交流結線してなる第１交流巻線と、電気角１２０°の位相差で巻装された残る３つの相巻線を交流結線してなる第２交流巻線と、から構成される。ここで、第１交流巻線と第２交流巻線とは、電気角α°の位相差を有する。各相巻線は、２列並列接続の５ターンの振り分け巻線である。各スロット部２２には、１０本の固定子コイル２４のスロット収納部が収納されている。ウエッジ２５がスロット開口部２２ａを閉塞するように装着され、絶縁樹脂２６がスロット部２２内に含浸、硬化されている。固定子コイル２４のスロット収納部同士を連結するコイルエンドが固定子鉄心１１の軸方向両端に延出し、固定子巻線１２のコイルエンド群１２ａを構成する。絶縁樹脂２６が両コイルエンド群１２ａに塗布、含浸、硬化されている。
【００１４】
固定子コイル２４は、図４に示されるように、導体としての直径１．１ｍｍの銅線２４ａと、銅線２４ａの外周に約３０μｍの厚さに塗布、硬化されたエナメル被覆としてのポリアミドイミド樹脂層２４ｂとからなるエナメル線である。ポリアミドイミド樹脂層２４ｂは、一般的に、２２０℃以上の温度に耐えることができるとともに、高い機械的強度と優れた伸び性を有しており、巻回工程時に固定子コイル２４に作用する成形負荷に耐え、ポリアミドイミド樹脂層２４ｂの損傷発生が抑制される。
【００１５】
絶縁樹脂２６は、油成分として二重結合を含む直物油の脂肪酸により、ＴＨＥＩＣ（Tris-hydroxyethyl Isocyanurate）変性ポリエステル樹脂を３５％変性したベース樹脂に、ベース樹脂固形分が４０〜５０重量％となるように反応性希釈剤としてのアクリル系モノマーであるＨＥＭＡ（メタクリル酸２−ヒドロキシエチル）を加えて溶解したものに、重合禁止剤（ハイドロキノン）を０．０４重量％、乾燥剤（ナフテン酸コバルト）を０．１重量％、過酸化物（1,1-ジ・ターシャリーブチル・ペルオキシン・シクロヘキサン）を１．３重量％添加混合したものである。
【００１６】
そして、図５に示されるように、固定子鉄心１１を保持治具１８に保持させ、軸心回りに回転させながら、ノズル１９から絶縁樹脂２６を、固定子１０の径方向外方から固定子巻線１２のコイルエンド群１２ａに塗布、含浸させた後、１５０℃、３０分加熱し、硬化させている。これにより、絶縁樹脂２６がコイルエンド群１２ａに含浸硬化され、コイルエンド群１２ａを構成する多数のコイルエンドが絶縁樹脂２６の硬化体２６ａにより一体に固着される。同様に、コイルエンド群１２ａに塗布された絶縁樹脂２６がコイルエンドを伝わってスロット部２２内に含浸し、硬化され、固定子コイル２４のスロット収納部が絶縁樹脂２６の硬化体２６ａによりスロット部２２に固着される。これにより、固定子１０の剛性が高められ、電磁騒音の発生が抑制されるとともに、固定子巻線１２の耐振性が高められ、固定子コイル２４の擦れに起因する絶縁性の劣化が抑制される。
【００１７】
この絶縁樹脂２６の硬化体２６ａは、ＴＨＥＩＣ変性ポリエステル樹脂を主成分としているので、高い耐熱性を有するが、一般的に硬く、高い熱負荷のもとでは、エナメル被覆に大きなダメージを与える。この実施の形態１では、油成分によりＴＨＥＩＣ変性ポリエステル樹脂を変性して、絶縁樹脂２６の硬化体２６ａの硬度を小さくしている。さらに、エナメル被覆として柔らかいポリアミドイミド樹脂層２４ｂを用いている。そこで、固定子コイル２４の銅線２４ａと絶縁樹脂２６の硬化体２６ａとの間に発生する応力が緩和され、エナメル被覆であるポリアミドイミド樹脂層２４ｂのダメージが少なくなる。油成分により絶縁樹脂２６の主成分であるＴＨＥＩＣ変性ポリエステル樹脂を変性しているので、後述するように、新品時だけでなく、長期的に高い固着力および良好な絶縁性を維持することができる。
【００１８】
つぎに、絶縁樹脂２６の主成分であるＴＨＥＩＣ変性ポリエステル樹脂を油成分により変性する効果について図６を参照しつつ説明する。
絶縁樹脂２６の通常の硬化過程では、図６の（ａ）に示されるように、不飽和ポリエステル樹脂の二重結合と反応性希釈剤の二重結合のラジカル重合による架橋のみが起こり、硬化する。
この時、脂肪酸中の二重結合の架橋は起こらず、硬化体２６ａ中には、図６の（ｂ）に示されるように、高分子鎖からペンダント状に結合した脂肪酸が存在する。この脂肪酸の存在が、硬化体２６ａに柔軟性を付与し、絶縁樹脂２６の硬化体２６ａとポリアミドイミド樹脂層２４ｂとの線膨張差による応力が緩和される。
【００１９】
さらに、図６の（ｃ）に示されるように、車両用交流発電機の使用時に受ける熱履歴により、脂肪酸中の二重結合の酸化重合による緩やかな架橋が起こり、絶縁樹脂２６の硬化体２６ａの強度が緩やかに高くなる。この緩やかな架橋が完了するまで、強度は上がり続けており、この間、熱劣化を防いでいる状態となっている。架橋が進行するにつれ、絶縁樹脂２６の硬化体２６ａの強度は高くなるが、架橋の進行が緩やかであるので、ポリアミドイミド樹脂層２４ｂで発生する応力が僅かであり、絶縁樹脂２６の硬化体２６ａとポリアミドイミド樹脂層２４ｂとの相性は良好のままであり、ポリアミドイミド樹脂層２４ｂのダメージが少なく、良好な絶縁性が維持される。
【００２０】
つぎに、絶縁樹脂２６の硬化体２６ａの固定子コイル２４に対する固着力と油成分（脂肪酸）による変性量との関係について説明する。ここで、上述の固着力は、ヘリカル固着力試験を用いて測定した。このヘリカル固着力試験は、ＪＩＳ  Ｃ３００３に規定された条件で固定子コイル２４（エナメル線）をヘリカル状に巻き、絶縁樹脂２６を塗布硬化した後、試験片の両端を支持し、ヘリカルコイル中央部での破断荷重を測定する。この破断荷重を固着力とした。この絶縁樹脂２６の硬化後（初期）、さらに試験片を２６０℃の雰囲気下に所定時間放置後の破断荷重を測定し、その結果を図７および図８に示す。
【００２１】
図７および図８から、油成分による変性量が多くなるほど、初期の固着力が小さくなることがわかる。また、到達する最大固着力は、油成分による変性量が多くなるにつれ徐々に大きくなり、変性量が１５％近傍で急激に大きくなり、変性量が２０％を超えると徐々に大きくなり、変性量が２５％近傍で最大となり、変性量が２５％近傍を超えると徐々に小さくなり、変性量が４０％を超えると急激に小さくなることが分かる。
【００２２】
さらに、固着力は最大値に到達した後、徐々に小さくなることが分かる。これは、熱負荷により、分子鎖の切断が起こり、時間経過と共にその切断点が増え、主鎖のダメージが増え、固着力が低下した、即ち熱劣化したものと推考される。なお、熱劣化のし難さを耐熱劣化性とする。
【００２３】
ここで、油成分による変性量が１５％以下の場合、図９の（ｂ）に示されるように、油成分の架橋点が少ないので、全架橋数に対する分子鎖の切断点数の割合の変化率が大きくなる。従って、熱劣化が進むにつれ、全架橋数に対する分子鎖の切断点数の割合が大きくなり、固着力が大きく低下したもの、即ち耐熱劣化性が低下したものと推考される。
油成分による変性量が４０％以上の場合、図９の（ｃ）に示されるように、主鎖が短く、架橋点が少ないので、初期の固着力が小さくなると共に、全架橋数に対する分子鎖の切断点数の割合の変化率が大きくなる。従って、熱劣化が進むにつれ、全架橋数に対する分子鎖の切断点数の割合が大きくなり、固着力が大きく低下したもの、即ち耐熱劣化性が低下したものと推考される。
【００２４】
一方、油成分による変性量が２０％以上、４０％未満の場合、図９の（ａ）に示されるように、油成分の架橋点が多いので、全架橋数に対する分子鎖の切断点数の割合の変化率が小さくなる。従って、熱劣化が進んでも、全架橋数に対する分子鎖の切断点数の割合が小さく、固着力の低下が少なく、固着力が維持されたもの、即ち優れた耐熱劣化性が得られたものと推考される。
従って、大きな固着力を長期に亘って維持するには、即ち長期に亘って優れた耐熱劣化性を得るには、油成分によるＴＨＥＩＣ変性ポリエステル樹脂の変性量を２０％以上、４０％未満の範囲にすることが望ましい。
【００２５】
この実施の形態１では、油成分による絶縁樹脂２６の主成分であるＴＨＥＩＣ変性ポリエステル樹脂の変性量を３５％としているので、絶縁樹脂２６の粘度が低くなり、絶縁樹脂２６のコイルエンド群１２ａおよびスロット部２２内への含浸性が高められる。そこで、絶縁樹脂２６がコイルエンド群１２ａ内に隙間なく含浸すると共に、１０本の固定子コイル２４のスロット収納部が非整列状態に収納されているスロット部２２内にも隙間なく含浸する。これにより、コイルエンド群１２ａのコイルエンド同士が強固に固着され、かつスロット収納部が固定子鉄心１１に強固に固着されるので、固定子１０の剛性が高められ、かつ優れた耐振性が得られる。
【００２６】
反応希釈剤には、アクリル系モノマーであるＨＥＭＡを用いている。ＨＥＭＡは、スチレンなどの揮発性の希釈剤と異なり、無臭で、揮発も少なく、安定しているため、環境に優しい。また、ＨＥＭＡは、絶縁樹脂２６の油成分を良く溶かし、ポリアミドイミド樹脂層２４ｂとの濡れ性を向上させる。さらに、ＨＥＭＡは、不飽和ポリエステル樹脂の不飽和酸由来の二重結合との反応性が従来のスチレンモノマーなどと比べて低いので、硬化反応がより鈍化され、柔軟な特性が得られるとともに、熱劣化しにくくなる。
そこで、反応希釈剤にアクリル系モノマーであるＨＥＭＡを用いることで、両環境性が得られると共に、固定子コイル２４のエナメル被覆と絶縁樹脂２６との相性が保たれ、優れた絶縁性および耐熱劣化性が得られる。
【００２７】
つぎに、本絶縁構造を適用した固定子１０を組み込んだ車両用交流発電機の熱的耐久試験を実施し、その結果を表１に示す。なお、比較例は、絶縁樹脂としてエポキシ樹脂混合ポリエステル樹脂を用いて作製した固定子を組み込んだ車両用交流発電機である。
この熱的耐久試験では、車両用交流発電機を下記の条件下で長時間稼働運転させ、発電不良に至る時間を測定した。
・発電機の回転速度：３０００ｒｐｍ（一定）
・雰囲気温度：１２０℃
・電気負荷と時間：バッテリ負荷（発電出力約５Ａ）×３０ｍｉｎと最大負荷（発電出力約７０Ａ）×３０ｍｉｎとの繰り返し
【００２８】
【表１】
2008259329.tif 000003
【００２９】
発電不良は、エナメル被覆の劣化に起因する固定子コイル間ショートによる発電電流低下によるものであり、固定子コイル（エナメル線）の絶縁性の比較ができる。
表１から、本絶縁樹脂２６を用いることで、優れた絶縁構造が実現でき、比較例に対し、２．４倍〜３．２倍の寿命が得られることが確認された。
車両用交流発電機では、例えば１５年、１５万Ｋｍなどの長期間、使用に耐える必要があり、そこに適用される固定子のコイル部の絶縁構造には、高い初期の固着力ばかりではなく、長期に亘って高い固着力を維持することが要求される。この実施の形態１によるコイル部の絶縁構造は、このように高い固着力および優れた絶縁性を長期に亘って維持でき、車両用交流発電機の固定子のコイル部の絶縁構造に最適である。
【００３０】
なお、上記実施の形態１では、油成分として二重結合を有する脂肪酸を用いるものとしているが、油成分は脂肪酸に限定されるものではなく、二重結合を有していれば良く、例えば二重結合を持つ炭素鎖をもった無水ドデセニルコハク酸などの有機酸を用いることができる。
【００３１】
実施の形態２．
上記実施の形態１では、本発明のコイル部の絶縁構造を車両用交流発電機の固定子に適用するものとしているが、この実施の形態２では、本発明のコイル部の絶縁構造を車両用交流発電機の回転子に適用するものである。
【００３２】
図１０はこの発明の実施の形態２に係る絶縁構造を適用した回転子の界磁コイルの巻回部の構成を説明する図であり、図１０の（ａ）はその断面図であり、図１０の（ｂ）はその要部断面図である。図１１はこの発明の実施の形態２に係る絶縁構造を適用した回転子の界磁コイルを示す断面図、図１２はこの発明の実施の形態２における絶縁樹脂の塗布工程を説明する図、図１３はこの発明の実施の形態２に係る絶縁構造に適用される絶縁樹脂の熱劣化作用を説明する図であり、図１３の(a)は絶縁樹脂の液状状態を示し、図１３の（ｂ）は絶縁樹脂の加熱硬化後の固体状態を示し、図１３の（ｃ）は絶縁樹脂の加熱硬化後の熱履歴による緩やかな架橋状態を示している。
【００３３】
車両用交流発電機の回転子においては、図１０に示されるように、直径９ｍｍの界磁コイル２８が、ナイロン製のボビン２９に、１層当たり２０ターンで１４層、総計２８０ターン巻回されている。そして、絶縁樹脂３０が界磁コイル２８の巻回部に含浸、硬化されている。そこで、界磁コイル２８が絶縁樹脂３０の硬化体３０ａにより、互いに、かつボビン２９に強固に固着される。回転子は、界磁コイル２８が巻回されたボビン２９をポールコアに巻装して構成される。
【００３４】
界磁コイル２８は、図１１に示されるように、導体としての直径９ｍｍの銅線２８ａと、銅線２８ａの外周に約１４μｍの厚さに塗布、硬化されたポリエステルイミド樹脂層２８ｂと、ポリエステルイミド樹脂層２８ｂの外周に約６μｍの厚さに塗布、硬化されたポリアミドイミド樹脂層２８ｃとからなるエナメル線である。エナメル被覆は、ポリエステルイミド樹脂層２８ｂを下層とし、ポリアミドイミド樹脂層２８ｃを上層とする二層構造に構成されている。
【００３５】
車両用交流発電機の長期に亘る熱負荷と回転子の回転による遠心力とを考慮し、絶縁樹脂３０には、高耐熱性を有するＴＨＥＩＣ変性ポリエステル樹脂（ベース樹脂）に油成分を含有させたものを用い、高い耐熱劣化性および高い固着力を狙った設計とした。特に、油成分による変性量を減らして、絶縁樹脂３０の硬化体３０ａの固着力を高めている。
絶縁樹脂３０は、油成分として二重結合を一つ含むオレイン酸を用い、オレイン酸によりＴＨＥＩＣ変性ポリエステル樹脂を２０％変性したベース樹脂に、ベース樹脂固形分が４０〜５０重量％となるように反応性希釈剤としてのＨＥＭＡを加えて溶解したものに、重合禁止剤（ハイドロキノン）を０．０４重量％、乾燥剤（ナフテン酸コバルト）を０．１重量％、過酸化物（1,1-ジ・ターシャリーブチル・ペルオキシン・シクロヘキサン）を１．３重量％添加混合したものである。
【００３６】
そして、図１２に示されるように、先端をボビン２９の係止部２９ａに巻き付けられた界磁コイル２８が、巻線ノズル３１から繰り出されつつ、所定のテンションをもって回転するボビン２９の巻胴部２９ｂに巻回される。この時、絶縁樹脂３０が、巻線ノズル３１の先端部に設けられたホッパー３２から、巻胴部２９ｂの接線方向に延びる界磁コイル２８に塗布される。これにより、絶縁樹脂３０が、巻胴部２９ｂの軸方向に隣接する界磁コイル２８間および径方向に隣接する界磁コイル２８間に隙間なく、均一に充填される。ついで、界磁コイル２８がボビン２９に所定ターン巻回された後、１５０°、３０分加熱し、絶縁樹脂３０を硬化させる。
【００３７】
この実施の形態２では、界磁コイル２８のエナメル被覆は下層のポリエステルイミド樹脂層２８ｂと、上層のポリアミドイミド樹脂層２９ｃとの二層構造に構成されている。下層のポリエステルイミド樹脂層２８ｂは、一般的に、２００℃以上の温度に耐えることができるとともに、高い機械的強度と銅線２８ａに対する優れた密着性を有している。また、上層のポリアミドイミド樹脂層２９ｃは、一般的に、２２０℃以上の温度に耐えることができるとともに、高い機械的強度と優れた伸び性を有している。そこで、界磁コイル２８の巻回工程では、界磁コイル２８に所定のテンションを掛けながらボビン２９の巻胴部２９ｂに高速で巻回されるが、エナメル被覆は界磁コイル２８に作用する成形負荷に耐え、被覆自身の損傷発生が抑制されるとともに、下層のポリエステルイミド樹脂層２８ｂの高い密着力により、エナメル被覆の銅線２８ａからの剥離発生が抑制される。
【００３８】
また、油成分として、油由来の脂肪酸で不飽和結合を有する酸の中でも、二重結合を一つしか持たないオレイン酸を用いている。そこで、車両用交流発電機の使用時に受ける熱履歴による架橋が進行し強度上がるが、二重結合を二つ持つ亜麻仁油脂肪酸などと比べ、架橋点が少ないので、柔軟性を維持しながら強度が上がっていくため、より強靱な性状を維持できる。
【００３９】
つぎに、絶縁樹脂３０の主成分であるＴＨＥＩＣ変性ポリエステル樹脂をオレイン酸により変性する効果、即ち劣化特性の改善効果について図１３を参照しつつ説明する。
絶縁樹脂３０の通常の硬化過程では、図１３の（ａ）に示されるように、不飽和ポリエステル樹脂の二重結合と反応性希釈剤の二重結合のラジカル重合による架橋のみが起こり、硬化する。
この時、脂肪酸中の二重結合の架橋（硬化反応）は起こらず、硬化体３０ａ中には、図１３の（ｂ）に示されるように、高分子鎖からペンダント状に結合したオレイン酸が存在する。このオレイン酸の存在が、硬化体３０ａに柔軟性を付与し、絶縁樹脂３０の硬化体３０ａと上層のポリアミドイミド樹脂層２８ｃとの線膨張差による応力が緩和される。
【００４０】
さらに、図１３の（ｃ）に示されるように、車両用交流発電機の使用時に受ける熱履歴により、オレイン酸中の二重結合の酸化重合による緩やかに架橋が起こり、絶縁樹脂３０の硬化体３０ａの強度が徐々に高くなる。この時、二重結合を二つ持つ亜麻仁油脂肪酸などと比べ、架橋点が少なく、ペンダント状の部分が残存することで、より柔軟性を維持しながら強度が上がっていく。この緩やかな架橋が完了するまで、強度は上がり続け、この間、熱劣化を防いでいる状態であり、より強靱な性状を維持できる。
【００４１】
エナメル被覆の下層には、銅線２８ａとの密着性が高いポリエステルイミド樹脂層２８ｂが用いられているので、界磁コイル２８をボビン２９に巻回する際に界磁コイル２８に作用する機械的な負荷に耐え、エナメル被覆の銅線２８ａからの剥離の発生が抑制される。また、エナメル被覆の上層には、高い伸び性を有するポリアミドイミド樹脂層２８ｃが用いられているので、界磁コイル２８をボビン２９に巻回する際に界磁コイル２８に作用する機械的な負荷に耐え、エナメル被覆での損傷の発生が抑制されるとともに、優れた耐熱劣化性が得られる。
絶縁樹脂３０の主成分であるＴＨＥＩＣ変性ポリエステル樹脂がオレイン酸により変性され、より緩やかに架橋するようになっているので、絶縁樹脂３０の硬化体３０ａとエナメル被覆との間に発生する応力がより少なくなる。これにより、絶縁樹脂３０とエナメル被覆との間の相性が一層良好となり、高い絶縁性が確保される。
【００４２】
ここで、エナメル被覆の総厚に対するポリアミドイミド樹脂層の膜厚の割合を１０％、２０％、３０％、１００％としたエナメル線を作製し、ＡＳＴＭ  Ｄ２３０７の試験方法を用いて耐熱寿命を試験し、その結果を図１４に示す。なお、エナメル被覆は、ポリエステルイミド樹脂層を下層とし、ポリアミドイミド樹脂層を上層とする二層構造である。エナメル被覆の総厚に対するポリアミドイミド樹脂層の膜厚の割合が１００％のエナメル被覆は、ポリアミドイミド樹脂層の単層構造である。なお、図１４中、線Ａ〜Ｄがそれぞれエナメル被覆の総厚に対するポリアミドイミド樹脂層の膜厚の割合を１０％、２０％、３０％、１００％とした界磁コイルの耐熱寿命を示す。
【００４３】
図１４から、ポリアミドイミド樹脂層の膜厚が総厚の３０％以上であれば、十分な耐熱性を有することが分かる。また、ポリアミドイミド樹脂層の膜厚が総厚の３０％より厚くしても、耐熱寿命（耐熱劣化性）が顕著に向上することが無いことが分かる。このことは、ポリアミドイミド樹脂層の膜厚を厚くすると、上層のポリアミドイミド樹脂層の寿命が向上されるが、銅線と密着している下層のポリエステルイミド樹脂層が薄くなり、銅線とポリエステルイミド樹脂層との密着性が低下するため、ポリアミドイミド樹脂層の寿命向上効果が相殺されるためと推考される。さらに、ポリアミドイミド樹脂は非常に高価であることから、ポリアミドイミド樹脂層の膜厚の総厚に対する割合を３０％とすることが、コスト上好ましい。
【００４４】
ここで、ポリアミドイミド樹脂層２８ｃの膜厚をエナメル被覆の総厚の３０％以上とすることで、十分な耐熱性、機械的強度および耐熱劣化性が得られるため、この界磁コイル２８では、ポリアミドイミド樹脂層２８ｃの膜厚をエナメル被覆の総厚の３０％以上とすることが好ましい。さらに、コスト上、ポリアミドイミド樹脂層２８ｃの膜厚をエナメル被覆の総厚の３０％とすることが、より好ましい。この界磁コイル２８と絶縁樹脂３０とを組み合わせることにより、巻線工程に耐える高い被膜強度と高い初期固着力が得られると共に、長期に亘り高い固着力および絶縁性を維持することができる。
【００４５】
また、ＴＨＥＩＣ変性ポリエステル樹脂がオレイン酸により２０％変性されているので、図７および図８に示されるように、オレイン酸による変性量が２５％や３５％のものに比べて最大強度が低くなる。しかし、この実施の形態２では、本発明の絶縁構造を回転子に適用することを考慮し、初期の固着力を高めるために、この構成とした。つまり、絶縁樹脂３０の硬化体３０ａの固着力が初期的に低い場合には、回転子に作用する高い遠心力により硬化体３０ａが破壊し、界磁コイル２８が損傷するという不具合が発生する恐れがある。この構成とすることにより、絶縁樹脂３０の硬化体３０ａの固着力が初期的に高くなり、回転子に作用する遠心力に起因する界磁コイル２８の損傷発生を防止することができる。
【００４６】
この実施の形態２においても、アクリル系モノマーであるＨＥＭＡを反応希釈剤として用いているので、良好な環境性が得られると共に、界磁コイル２８と絶縁樹脂３０との間に良好な相性が保たれ、高い絶縁性が維持され、高い耐熱劣化性および高い初期固着力が確保される。
【００４７】
車両用交流発電機では、例えば１５年、１５万Ｋｍなどの長期間、使用に耐える必要があり、そこに適用される回転子のコイル部の絶縁構造には、高い初期の固着力ばかりではなく、長期に亘って高い固着力を維持することが要求される。実施の形態２によるコイル部の絶縁構造は、高い初期固着力が得られ、高い固着力と優れた耐熱劣化性を長期に亘って維持でき、車両用交流発電機の回転子のコイル部の絶縁構造に最適である。
【００４８】
なお、上記実施の形態２では、脂肪酸として一つの二重結合を含むオレイン酸を用いるものとしているが、脂肪酸に含まれる二重結合の数は一つに限定されるものではなく。つまり、複数の二重結合を含む脂肪酸でも、二重結合が完全に架橋するまでは柔軟性を維持するので、本発明の油成分として用いることができる。そして、二重結合の数が一つの場合、柔軟性を維持しつつ強度が上がるので、油成分としては、一つの二重結合を含むものを用いることが望ましい。
また、脂肪酸はオレイン酸に限定されるものではない。例えば、ミリストレイン酸、パルミトレイン酸、エライジン酸、バクセン酸、ガドレイン酸、エルカ酸、ネルボン酸などの一つの二重結合を有する脂肪酸、ルノール酸などの二つの二重結合を含む脂肪酸、α−リノレン酸などの三つの二重結合を含む脂肪酸などを用いることができる。
【００４９】
実施の形態３．
図１５はこの発明の実施の形態３に係る絶縁構造を適用した固定子を示す斜視図、図１６は図１５に示される固定子の固定子巻線を構成する巻線アッセンブリを示す平面図、図７は図１５に示される固定子の製造方法を説明する図である。
【００５０】
図１５乃至図１７において、固定子４０は、固定子鉄心４１と、固定子鉄心４１に巻装された固定子巻線４６と、を備えている。
固定子鉄心４１は、円環状のコアバック部４２と、コアバック部４２の内周から径方向内方に延設された複数のティース部４３と、コアバック部４２とティース部４３とで画成された複数のスロット部４４と、を備えている。ティース部４３は、周方向幅の太いティース部４３ａと狭いティース部４３ｂとからなる。そして、隣り合うスロット部４４のスロット開口部４４ａの中心線（周方向中心と軸心値を結ぶ線）間の電気角がα°と（６０−α）°とを交互にとるように、ティース部４３ａ，４３ｂが交互に配設されている。スロット部４４は毎極毎相当たり２の割合で、不等ピッチに作製されている。そして、絶縁紙４５がスロット部４４の内周面を覆うように装着されている。
【００５１】
固定子巻線４６は、６スロット毎のスロット部４４に巻装された６つの相巻線を備え、電気角１２０°の位相差で巻装された３つの相巻線を交流結線してなる第１交流巻線と、電気角１２０°の位相差で巻装された残る３つの相巻線を交流結線してなる第２交流巻線と、から構成される。ここで、第１交流巻線と第２交流巻線とは、電気角α°の位相差を有する。各相巻線は、２列並列接続の３ターンの巻線である。
【００５２】
固定子コイル４７は、図示していないが、導体としての直径１．５ｍｍの銅線と、銅線の外周に約２０μｍの厚さに塗布、硬化されたポリエステルイミド樹脂層と、ポリエステルイミド樹脂層の外周に約１５μｍの厚さに塗布、硬化されたポリアミドイミド樹脂層とからなるエナメル線である。エナメル被覆は、ポリエステルイミド樹脂層を下層とし、ポリアミドイミド樹脂層を上層とする二層構造に構成されている。そして、固定子コイル４７のスロット収納部４７ａは、固定子鉄心４１に装着される前に、ほぼ断面矩形に変形される。
【００５３】
各スロット部４４には、６本の固定子コイル４７の断面矩形のスロット収納部４７ａが互いに密着し、かつ径方向に１列に並んで収納されている。これにより、固定子コイル４７をスロット部４４内に高い占積率で収納することができる。また、固定子コイル４７のスロット収納部４７ａ同士を連結するターン部４７ｂ（コイルエンドに相当）が固定子鉄心４１の軸方向両端に延出し、固定子巻線４６のコイルエンド群４６ａを構成する。そして、後述する絶縁樹脂がスロット部４４内に含浸、硬化され、さらに両コイルエンド群４６ａに塗布、含浸、硬化されている。
【００５４】
ここでは、固定子コイル４７には断面矩形に変形する応力や、後述するように、固定子鉄心４１の作製工程における曲げ応力が作用する。そこで、エナメル被覆と銅線との高い密着力を確保し、かつ最外層に、より高い機械的強度と伸び性が必要となるので、最下層に銅線との密着力が高いポリエステルイミド樹脂層を形成し、最外層により高い機械的強度と伸び性を有するポリアミドイミド樹脂層を形成し、さらにポリアミドイミド樹脂層の厚みをエナメル被覆の総厚の約４３％と厚くしている。
【００５５】
絶縁樹脂は、オレイン酸によりＴＨＥＩＣ変性ポリエステル樹脂を２５％変性したベース樹脂に、ベース樹脂固形分が４０〜５０重量％となるように反応性希釈剤としてのＨＥＭＡを加えて溶解したものに、重合禁止剤（ハイドロキノン）を０．０４重量％、乾燥剤（ナフテン酸コバルト）を０．１重量％、過酸化物（1,1-ジ・ターシャリーブチル・ペルオキシン・シクロヘキサン）を１．３重量％添加混合したものである。
【００５６】
つぎに、固定子４０の製造方法について説明する。
まず、圧延鋼板から打ち抜かれた所定枚数の帯状磁性薄板を積層し、直方体の積層鉄心５０を作製する。この積層鉄心５０には、コアバック部５０ａと、幅の太いティース部５０ｂおよび幅の狭いティース部５０ｃと、コアバック部５０ａとティース部５０ｂ、５０ｃとで画成されたスロット部５０ｄが形成されている。
【００５７】
ついで、１２本の固定子コイル４７を同時に同一平面上で雷状に折り曲げ形成し、さらに、直角方向に治具にて折り畳んで、図１６に示される巻線アッセンブリ５１を作製する。なお、各固定子コイル４７は、ターン部４７ｂで連結されたスロット収納部４７ａが６スロットピッチ（６Ｐ）で配列された平面状パターンに折り曲げ形成されている。そして、隣り合うスロット収納部４７ａが、ターン部４７ｂにより、固定子コイル４７の幅分ずらされている。巻線アッセンブリ５１は、このようなパターンに形成された２本の固定子コイル４７を６スロットピッチずらしてスロット収納部４７ａを重ねて配列されたコイル対が１スロットピッチずつずらして６対配列されて構成されている。そして、固定子コイル４７の端部が巻線アッセンブリ５１の両端の両側に６本ずつ延出されている。また、ターン部４７ｂが巻線アッセンブリ５１の両側部に整列されて配列されている。
【００５８】
このように構成された巻線アッセンブリ５１は、スロット収納部４７ａをプレス成形して断面矩形に変形される。
ついで、図１７の（ａ）に示されるように、巻線アッセンブリ５１を３層に重ねて、絶縁紙４５がスロット部５０ｄ内に装着された積層鉄心５０に装着する。この時、各スロット部５０ｄには、６本のスロット収納部４７ａが１列に並んで収納されている。
そして、積層鉄心５０の両端部のみを、固定子鉄心４１の曲率半径と同等の曲率に曲げ、その後、積層鉄心５０の全体をスロット部５０ｄの開口を内周側に向けて円筒状に曲げる。
そして、円筒状に曲げられた積層鉄心５０の両端面を突き合わせ、例えばレーザ溶接により溶接一体化し、図１７の（ｂ）に示される円筒状の固定子鉄心４１を得る。
【００５９】
ついで、固定子コイル４７の端部同士を結線し、６つの相巻線を作製する。
そして、図５に示されるように、固定子鉄心４１を保持治具１８に保持させ、軸心回りに回転させながら、ノズル１９から絶縁樹脂を、固定子４０の径方向外方から固定子巻線４６のコイルエンド群４６ａに塗布、含浸させた後、１５０℃、３０分加熱し、硬化させる。これにより、絶縁樹脂がコイルエンド群４６ａに含浸硬化され、コイルエンド群４６ａを構成する多数のコイルエンド（ターン部４７ｂ）が絶縁樹脂の硬化体４８により一体に固着される。同様に、コイルエンド群４６ａに塗布された絶縁樹脂がコイルエンドを伝わってスロット部４４内に含浸し、硬化され、固定子コイル４７のスロット収納部４７ａが絶縁樹脂の硬化体４８によりスロット部４４に固着される。これにより、固定子４０の剛性が高められ、電磁騒音の発生が抑制されるとともに、固定子巻線４６の耐振性が高められ、固定子コイル４７の擦れに起因する絶縁性の劣化が抑制される。
【００６０】
この実施の形態３では、固定子コイル４７のスロット収納部４７ａが長さ方向の全域に渡って、互いに密接するように径方向に１列に整列されてスロット部４４内に収納されているので、隣り合うスロット収納部４７ａ同士、スロット収納部４７ａと絶縁紙４５とは近接している。そこで、これらの近接部の毛細管現象により、絶縁樹脂が浸透しやすくなり、絶縁樹脂の主成分であるＴＨＥＩＣ変性ポリエステル樹脂の油成分による変性量を減らしても、絶縁樹脂はスロット部４４内に隙間なく充填される。そこで、オレイン酸によるＴＨＥＩＣ変性ポリエステル樹脂の変性量を２５％まで減らし、絶縁樹脂の硬化体４８の初期固着力を高めることができる。
【００６１】
また、本巻線構造では、固定子コイル４７のスロット収納部４７ａ同士が線接触或いは面接触することになり、大きな応力が発生する。さらに、固定子コイル４７のスロット収納部４７ａを断面矩形に変形し、巻線アッセンブリ５１を装着した積層鉄心５０を円筒状に曲げているので、固定子コイル４７の最外層には高い機械的強度と伸び性が要求される。この実施の形態３では、最外層のポリアミドイミド樹脂層の厚みをエナメル被覆の総厚の約４３％と厚くした固定子コイル４７とこの絶縁樹脂とを組み合わせることにより、巻線アッセンブリ５１の製造工程や積層鉄心５０の曲げ工程に耐える高い強度と高い初期固着力が得られると共に、長期に亘り高い固着力および高い絶縁性を維持することができた。
【００６２】
なお、上記実施の形態１では、ポリアミドイミド樹脂層の一層コートのエナメル線を用い、実施の形態２，３では、ポリエステルイミド樹脂層とポリアミドイミド樹脂層との二層コートのエナメル線を用いるものとしているが、この発明に適用されるエナメル線は、ポリアミドイミド樹脂層を最外層とすれば、これらに限定されるものではない。
また、エナメル被覆の最外層のポリアミドイミド樹脂層は、ポリアミドイミドが主たる組成であれば良く、例えば、巻回し易さが要求される場合、ポリエチレンなどの滑性を有する添加剤を若干含んでいても良い。また、要求される特性や品質によって、ポリアミドイミドを主成分とし、本絶縁樹脂との親和性を考慮しながら、エナメル被覆の設計をすることが好ましい。
【００６３】
また、エナメル線は大きな巻回部材に巻いた状態で出荷されるが、その際エナメル被覆の傷の発生を防止し、巻回部材へのエナメル線収納効率を向上させるために、パラフィンなどを塗る場合がある。この場合、パラフィンは、エナメル被覆の一層ではなく、本願のエナメル被覆の最外層には該当しない。
【００６４】
また、上記各実施の形態では、スロット数が毎極毎相当たり２の割合で形成されている場合について説明しているが、スロット数はこれに限定されるものではない。また、スロット部が不等ピッチに配列されている場合について説明しているが、スロット部の配列はこれに限定されるものではなく、例えば等角ピッチに配列されても良い。
【００６５】
また、上記各実施の形態では、車両用交流発電機の回転子や固定子に適用した場合について説明しているが、車両用電動機や車両用電動発電機に適用してもよい。例えば、車両用始動電動機の回転子に適用する場合には、稼働は車両の始動時のみで通常時は稼働していないので、高い固着力が得られるように設定した絶縁樹脂を用いることが望ましい。この場合、絶縁樹脂中の油成分は２０重量％程度に抑えることが望ましい。
また、電動パワーステアリング用電動機の回転子に適用する場合には、発電機と異なり、常時稼働はしていないものの、ユーザがステアリング操舵の際に稼働するため、固着力のみ成らず、熱劣化し難くする必要がある。そこで、絶縁樹脂中の油成分は２５重量％程度に抑えることが望ましい。
【００６６】
また、車両用電動発電機の回転子や固定子に適用する場合には、発電機としての耐熱劣化性を維持しながら、固着力を高めるように絶縁樹脂を設計することになる。特に、ハイブリッド自動車や電気自動車の駆動系に適用される車両用電動発電機は、車両の走行に直接関わるため、より高い信頼性が要求される。
【図面の簡単な説明】
【００６７】
【図１】この発明の実施の形態１に係る絶縁構造を適用した車両用交流発電機を示す断面図である。
【図２】この発明の実施の形態１に係る絶縁構造を適用した固定子を示す斜視図である。
【図３】図２に示される固定子の要部断面図である。
【図４】図２に示される固定子の固定子巻線を構成する固定子コイルを示す断面図である。
【図５】図２に示される固定子への絶縁樹脂の塗布工程を説明する図である。
【図６】この発明の実施の形態１に係る絶縁構造に適用される絶縁樹脂の熱劣化作用を説明する図である。
【図７】この発明の実施の形態１に係る絶縁構造に適用される絶縁樹脂の加熱硬化後の固着力の変化を示す図である。
【図８】この発明の実施の形態１に係る絶縁構造に適用される絶縁樹脂の加熱硬化後の固着力と油成分による変性量との関係を示す図である。
【図９】この発明の実施の形態１に係る絶縁構造に適用される絶縁樹脂の加熱硬化後の熱劣化状態を説明する図である。
【図１０】この発明の実施の形態２に係る絶縁構造を適用した回転子の界磁コイルの巻回部の構成を説明する図である。
【図１１】この発明の実施の形態２に係る絶縁構造を適用した回転子の界磁コイルを示す断面図である。
【図１２】この発明の実施の形態２における絶縁樹脂の塗布工程を説明する図である。
【図１３】この発明の実施の形態２に係る絶縁構造に適用される絶縁樹脂の熱劣化作用を説明する図である。
【図１４】この発明の実施の形態２に係る絶縁構造を適用した回転子の界磁コイルにおけるエナメル被覆の耐熱寿命試験結果を示す図である。
【図１５】この発明の実施の形態３に係る絶縁構造を適用した固定子を示す斜視図である。
【図１６】図１５に示される固定子の固定子巻線を構成する巻線アッセンブリを示す平面図である。
【図１７】図１５に示される固定子の製造方法を説明する図である。
【符号の説明】
【００６８】
６  回転子、７  ポールコア、８  界磁コイル、１０  固定子、１１  固定子鉄心、１２  固定子巻線、２４  固定子コイル（エナメル線）、２４ａ  銅線（導体）、２４ｂ  ポリアミドイミド樹脂層、２６  絶縁樹脂、２６ａ  硬化体、２８  界磁コイル（エナメル線）、２８ａ  銅線（導体）、２８ｂ  ポリエステルイミド樹脂層、２８ｃ  ポリアミドイミド樹脂層、３０絶縁樹脂、３０ａ  硬化体、４０  固定子、４１  固定子鉄心、４６  固定子巻線、４７  固定子コイル（エナメル線）、４８  硬化体。
【図１】
2008259329.tif 000004
【図２】
2008259329.tif 000005
【図３】
2008259329.tif 000006
【図４】
2008259329.tif 000007
【図５】
2008259329.tif 000008
【図６】
2008259329.tif 000009
【図７】
2008259329.tif 000010
【図８】
2008259329.tif 000011
【図９】
2008259329.tif 000012
【図１０】
2008259329.tif 000013
【図１１】
2008259329.tif 000014
【図１２】
2008259329.tif 000015
【図１３】
2008259329.tif 000016
【図１４】
2008259329.tif 000017
【図１５】
2008259329.tif 000018
【図１６】
2008259329.tif 000019
【図１７】
2008259329.tif 000020